(57)【特許請求の範囲】
【請求項１】
水中のフッ素、ホウ素又はヒ素を吸着除去するための水処理用吸着材であって、以下の(1)又は(2)の方法で、希土類金属化合物をベントナイトに担持させてなることを特徴とするフッ素、ホウ素又はヒ素の吸着材。
(1) 予め希土類金属化合物を含有する溶液を調製し、この溶液中にベントナイトを浸漬してベントナイト中に希土類金属化合物を含浸させ、次いで乾燥し、焼成する。
(2) ベントナイトの層間にランタンをイオン交換により導入し、電気炉中で加熱処理する。
【請求項２】
請求項１において、希土類金属がランタンであることを特徴とするフッ素、ホウ素又はヒ素の吸着材。
【請求項３】
請求項１において、希土類金属がセリウムであることを特徴とするフッ素、ホウ素又はヒ素の吸着材。
【請求項４】
被処理水を所定のｐＨにおいて請求項１ないし３のいずれか１項に記載の吸着材と接触させて、該被処理水中のフッ素、ホウ素又はヒ素を吸着除去することを特徴とする水処理方法。
【請求項５】
請求項４において、フッ素、ホウ素又はヒ素を吸着した吸着材を、前記所定のｐＨと異なるｐＨの水と接触させて、該吸着材からフッ素、ホウ素又はヒ素を脱着させることを特徴とする水処理方法。
【請求項６】
請求項５において、フッ素、ホウ素又はヒ素を脱着させた後の吸着材を前記所定のｐＨの水と接触させた後、被処理水の処理に再利用することを特徴とする水処理方法。
【発明の詳細な説明】
【技術分野】
【０００１】
本発明は、河川水、地下水、海水、排水などに含まれるフッ素、ホウ素、又はヒ素を吸着除去するための吸着材とこの吸着材を用いた水処理方法に関する。
【背景技術】
【０００２】
従来、希土類金属を用いたフッ素、ホウ素、ヒ素の除去方法としては、特開平１１−２３５５８４号公報、特開平１１−４７７６５号公報のように、被処理水に水溶性の希土類金属化合物を添加し、除去対象物質と不溶性の塩を生成させて除去する方法がある。しかし、この方法を用いた場合には、不溶性塩の固液分離のために凝集処理が必要であり、また、添加した希土類金属化合物の回収、再利用のためには、この不溶性塩を再溶解させて再び固液分離する必要があり、操作が煩雑で、希土類金属化合物の再利用が困難であるという欠点がある。また、被処理水の濃度によっては未反応の希土類金属が溶出するという問題があるため、添加する希土類金属化合物の濃度を厳密に管理する必要があるという不具合もある。
【０００３】
一方、物理吸着によって被処理水中のフッ素、ホウ素、ヒ素を除去する方法としては、特開昭６１−１８７９３１号公報、特開２００２−１３１３号公報に示されるように、希土類金属の酸化物や水酸化物などを吸着材として用いるものが知られている。これらの方法では、吸着材の大きさが小さいほど、吸着材当たりの表面積が大きく、吸着量が稼げるようになるが、反面、沈降性が悪化し、回収、再利用の操作が煩雑になり、また、回収、再生の設備費も高価なものとなるという問題がある。また、吸着塔に吸着材を充填する際においては、吸着材の強度が弱いと、塔の下部の吸着材が変形したり、微粉化したりして通水抵抗が増大するという問題が生じる。
【０００４】
これに対して、特開２０００−２４６４７号公報、特開２００２−１５３８６４号公報には、多孔性無機担体であるγ−アルミナ担体に希土類金属を担持した吸着材が提案されている。このような吸着材であれば、アルミナのような多孔性無機担体に希土類金属を担持することで、吸着材の表面積が稼げると共に、見掛け比重の増加で固液分離が容易になるが、使用する担体が高価であるため、処理コストが高くつく問題がある。しかも、アルミナ担体を用いた吸着材では、その吸着能においても十分に満足し得る値が得られず、より一層の改善が望まれる。
【特許文献１】特開平１１−２３５５８４号公報
【特許文献２】特開平１１−４７７６５号公報
【特許文献３】特開昭６１−１８７９３１号公報
【特許文献４】特開２００２−１３１３号公報
【特許文献５】特開２０００−２４６４７号公報
【特許文献６】特開２００２−１５３８６４号公報
【発明の開示】
【発明が解決しようとする課題】
【０００５】
本発明は、フッ素、ホウ素、ヒ素の吸着能に優れる上に、沈降性、取り扱い性等に優れ、再利用も容易でかつ安価な吸着材と、この吸着材を用いて、被処理水中のフッ素、ホウ素、ヒ素を効率的に除去する水処理方法を提供することを目的とする。
【課題を解決するための手段】
【０００６】
本発明の吸着材は、水中のフッ素、ホウ素又はヒ素を吸着除去するための水処理用吸着材であって、以下の(1)又は(2)の方法で、希土類金属化合物をベントナイトに担持させてなることを特徴とする。
(1) 予め希土類金属化合物を含有する溶液を調製し、この溶液中にベントナイトを浸漬してベントナイト中に希土類金属化合物を含浸させ、次いで乾燥し、焼成する。
(2) ベントナイトの層間にランタンをイオン交換により導入し、電気炉中で加熱処理する。

【０００７】
本発明では、希土類金属化合物を無機担体であるベントナイトに担持させることにより、吸着材の有効吸着面積を大きくして吸着性能を高めると共に、吸着材の見掛け比重を増加させ、沈降性を高めることができる。このため、固液分離が容易となり、吸着材の回収、再生も容易に行える。また、希土類をベントナイトに担持することにより吸着材の強度を高めることもでき、吸着塔に充填した際の吸着材の変形、微粉化を防止することができる。しかも、ベントナイトは陽イオン交換性を有し、希土類金属イオンを強く担持する性質があるため、処理水中への希土類金属イオンの流出による吸着性能の低下や処理水水質の悪化を抑制することができる。
【０００８】
また、天然ベントナイトは、アルミナなどの人工的な担体と比べて１／１０程度の価格であるため、ベントナイトを担体とする本発明の吸着材は安価に提供される。
【０００９】
この吸着材は、フッ素、ホウ素、又はヒ素の吸着に好適な所定のｐＨ条件でフッ素、ホウ素、又はヒ素を吸着した後、この所定のｐＨ条件と異なるｐＨに調整することにより、吸着したフッ素、ホウ素、又はヒ素を容易に脱着させることができ、これにより繰り返し使用することが可能である。
【００１０】
本発明の吸着材によるフッ素、ホウ素、又はヒ素の吸着機構の詳細は明らかではないが、金属酸化物のＯＨ基と陰イオンとがイオン交換することによりフッ素、ホウ素、ヒ素が、Ｆ−，ＢＯ３３−，ＡｓＯ４３−，ＡｓＯ３３−として吸着するものと推定される。
【００１１】
本発明の水処理方法は、被処理水を所定のｐＨにおいてこの吸着材と接触させて、水中のフッ素、ホウ素又はヒ素を吸着除去することを特徴とするものであり、吸着性能に優れ、安価で取り扱い性も良く、再生も容易な吸着材を用いて、被処理水中のフッ素、ホウ素、ヒ素を効率的に、容易かつ低コストに除去することができる。
【００１２】
なお、本発明の吸着材は、後述の如くフッ素、ホウ素、ヒ素を吸着するための好適ｐＨ値がそれぞれ異なるものであるが、ｐＨ条件によっては、これらの２種又は３種を同時に吸着することも可能であり、従って、本発明の水処理方法においても、被処理水中のフッ素、ホウ素、ヒ素の１種に限らず、２種又は３種を同時に吸着除去することもできる。
【発明の効果】
【００１３】
本発明によれば、吸着性能に優れ、安価で取り扱い性も良く、再生も容易な吸着材を用いて、被処理水中のフッ素、ホウ素、ヒ素を容易かつ低コストに除去することができる。
【発明を実施するための最良の形態】
【００１４】
以下に本発明の吸着材及び水処理方法の実施の形態を詳細に説明する。
【００１５】
まず、本発明の吸着材について説明する。
【００１６】
本発明の吸着材は、希土類金属化合物をベントナイトに担持したものである。この希土類金属としてはランタン、セリウム、イットリウムが好ましく、特にランタンはセリウム、イットリウムと比べて価格が半分程度と、コスト的にも好ましい。
【００１７】
希土類金属化合物は、水酸化物及び／又は酸化物としてベントナイトに担持されていることが好ましく、その担持量は、希土類金属としてベントナイトに対して１〜６０重量％、特に２〜３０重量％とすることが好ましい。この担持量が少な過ぎると十分な吸着性能を得ることができず、多過ぎると担体に担持したことによる沈降性、表面積、強度等の向上効率を十分に得ることができない。
【００１８】
本発明の吸着材の形状としては特に制限はなく、粉状、粒状、糸状、その他の任意の形状を採用することができ、用途（吸着材の使用形態）に応じて適宜決定される。即ち、本発明の吸着材を被処理水中に懸濁させて吸着処理を行い、その後固液分離する場合には、沈降性の確保のために粒径１０μｍ以上、例えば１０〜５０μｍで、比重１．５〜３ｇ／ｃｍ２程度の粉状であることが好ましく、このような吸着材であれば、沈降速度（理論値）０．３〜７．５ｍ／ｄａｙを得ることができ、固液分離性が良好である。また、本発明の吸着材を吸着塔に充填して用いる場合は、粒径１〜５ｍｍ程度の粒状であることが好ましい。なお、目的とする形状を保持するために、後述の如く、有機高分子材料を用いて成形を行っても良く、この場合、有機高分子材料としては特にセルロース系樹脂、ポリアミド、ポリスルホンなどが好ましい。
【００１９】
ベントナイトに希土類金属化合物を担持させて本発明の吸着材を製造する方法としては、従来公知の各種の方法を採用することができるが、一般的には、含浸法により実施される。即ち、予め希土類金属化合物を含有する溶液を調製し、この溶液中にベントナイトを浸漬してベントナイト中に希土類金属化合物を含浸させ、次いで乾燥し、焼成する。ここで希土類金属化合物を溶解させるための溶媒としては、水、有機溶媒／水との混合物、及び有機溶媒が用いられるが、好ましくは水が用いられる。溶媒に溶解させる希土類金属化合物は、その溶媒に溶解する形態であればよく、一般的には、ハロゲン化物、硝酸塩、硫酸塩、カルボン酸塩等である。溶液中の希土類金属化合物の濃度は、希土類金属換算量で、１〜３０重量％、好ましくは２〜２０重量％である。希土類金属化合物を含浸させたベントナイトの乾燥温度は５０〜２５０℃、好ましくは１００〜２００℃であり、その乾燥物の焼成温度は２００〜７００℃、好ましくは２００〜５００℃である。
【００２０】
また、ベントナイトの層間にランタンをイオン交換により導入し、電気炉中で加熱処理することによる担持方法（山中昭司著「粘土化学」２１，７８−８２，１９８１）を採用することもできる。
【００２１】
また、このような希土類金属化合物担持ベントナイトの粉体を粒状等に成形する方法としては、本出願人により先に出願された特願２００３−３７８６３７に記載の方法を採用することができる。
【００２２】
即ち、希土類金属化合物を担持させたベントナイト、バインダーとしての有機高分子材料及び２種以上の溶媒を混合し、得られた混合物を乾燥させ、その後粉砕する。ここで、有機高分子材料が一方の溶媒に対しては溶解性が高く、他方の溶媒に対して溶解性が低い場合、乾燥時に溶媒が蒸発するに従い、有機高分子材料は有機高分子材料の良溶媒の側に濃縮されて相分離し、良溶媒が蒸発した後は吸着材同士を結びつけるバインダーとなる。一方、有機高分子材料の貧溶媒が存在していた部分は貧溶媒が蒸発して孔となり、形成される固形物が多孔性となる。この結果、吸着有効表面積が大きく吸着性能に優れた、粒径の大きな粒状の吸着材を得ることができる。
【００２３】
次に、このような本発明の吸着材を用いる本発明の水処理方法について説明する。
【００２４】
本発明の水処理方法においては、被処理水と吸着材との接触手段として、反応槽懸濁方式、充填塔通水方式のいずれも採用することができる。
【００２５】
反応槽懸濁方式の場合には、反応槽内の被処理水に本発明の吸着材（この吸着材は粉状、粒状など任意であるが、接触面積を大きくするために、前述の粉状のものが良い。）を添加して撹拌することにより被処理水と吸着材とを接触させて、水中のフッ素、ホウ素又はヒ素を吸着後、処理水と吸着材とに固液分離する。この場合、本発明の吸着材は担体としてベントナイトを用い、見掛け比重が大きく、固液分離性が良いため、従来のような凝集剤による凝集処理は不要であり、そのまま容易に固液分離することができる。
【００２６】
この固液分離手段としては特に制限はなく、沈殿、遠心分離、膜分離などの任意の手段を用いることができる。分離した吸着材は、脱着液中で撹拌するなどして脱着液と接触させることにより再生する。
【００２７】
この場合、反応槽（吸着槽）、固液分離手段、脱着槽を連結し、吸着材含有スラリーを順次ポンプ移送して連続処理を行っても良く、また、１槽で吸着、固液分離、脱着の各工程を順次行う回分処理を行うこともできる。
【００２８】
一方、充填塔通水方式の場合には、充填塔に本発明の吸着材を充填し、この充填塔（吸着塔）に被処理水を通水して処理水を得る。この場合充填する吸着材は、水流により塔外へ流出することがないような粒度に調整することが望まれる。この吸着塔は、被処理水が通水されても固定層を形成する固定床式でも、通水により吸着材が流動する流動床式でも良い。また、通水は上向流であっても下向流であっても良い。被処理水を通水して吸着処理を行った後は、脱着液を通水して塔内の吸着材を脱着液と接触させて再生する。
【００２９】
この場合、１塔の充填塔で吸着と脱着とを交互に行うようにしても良く、複数の充填塔を並設して一部の塔で吸着工程を行い、他の塔で脱着工程を行うようにしても良い。後者の場合には、被処理水を通水する充填塔を切り換えることにより連続通水処理が可能となる。
【００３０】
本発明の吸着材により、フッ素、ホウ素、ヒ素を吸着する場合、ｐＨ条件により吸着量が大きく変化し、吸着対象に応じて吸着に適した所定の好適ｐＨが存在するため、その所定のｐＨに被処理水のｐＨを調整することが重要である。
【００３１】
即ち、フッ素の吸着には、一般的にはｐＨ２〜６、特にｐＨ３〜４で吸着処理を行うのが好ましく、従って、吸着材と接触させる被処理水のｐＨが上記好適ｐＨと外れる場合には、適宜、酸又はアルカリを添加して、上記ｐＨ範囲に調整することが好ましい。また、ホウ素の吸着には、一般的にはｐＨ６〜１０、特にｐＨ７〜９で吸着処理を行うのが好ましく、従って、吸着材と接触させる被処理水は、必要に応じてこのようなｐＨに調整することが好ましい。また、ヒ素の吸着には、一般的にはｐＨ５〜１０、特にｐＨ６〜９で吸着処理を行うのが好ましく、従って、吸着材と接触させる被処理水は、必要に応じてこのようなｐＨに調整することが好ましい。
【００３２】
また、吸着処理後の吸着材から吸着したフッ素、ホウ素、ヒ素を脱着させるには、各々の吸着に好適なｐＨ範囲と外れるｐＨ値の脱着液と接触させれば良く、フッ素を吸着した吸着材であれば、脱着液のｐＨは７〜１３、特に１０〜１２であることが好ましく、ホウ素を吸着した吸着材であれば、脱着液のｐＨは５〜７、特に５〜６の範囲であることが好ましく、また、ヒ素を吸着した吸着材であれば、脱着液のｐＨは５〜１２、特に９〜１２の範囲であることができる。
【００３３】
脱着液と接触させて、吸着物質を脱着させた後の吸着材は、再使用のために再度吸着に適したｐＨにコンディショニングして再生する。例えば、フッ素吸着に用いられる吸着材であれば酸で、ホウ素吸着に用いられる吸着材であればアルカリで、また、ヒ素吸着に用いられる吸着材であれば中性の水と接触させて、コンディショニングすることが好ましい。この脱着処理後のコンディショニングに先立ち、洗浄処理を行っても良い。
【００３４】
この脱着、洗浄、コンディショニングに用いられる水としては、上水等の新規の水であっても良く、脱着液を処理した再利用水であっても良く、吸着処理で得られた処理水であっても良い。
【００３５】
この脱着、洗浄、コンディショニングの処理条件としては特に制限はなく、処理方式、即ち、脱着槽懸濁方式、充填塔通水方式に応じて適宜決定される。
【００３６】
また、本発明の吸着材を用いて被処理水中のフッ素、ホウ素、ヒ素を吸着除去する場合、被処理水を加温してから吸着材と接触させるのが好ましい。温度が高くなるほど吸着材の吸着容量が増大し、被処理水中のフッ素、ホウ素、ヒ素濃度をより低減できる。温度は常温以上、好ましくは３０℃以上とするのがよい。脱着時には通水時より低温の脱着液を用いるのが好ましく、温度による吸着容量の差を利用して脱着することができる。温度差のみによる脱着でもよいが、前述した吸着時のｐＨとは異なるｐＨの脱着液を用いるとともに脱着液の温度も吸着時より低くして使用すると、脱着効果が向上するので好ましい。
【００３７】
本発明の吸着材を用いてフッ素、ホウ素、ヒ素を吸着除去する場合、被処理水中のＣｌ−，ＮＯ３−，ＳＯ４２−は、水道水レベル（Ｃｌ−：５ｍｇ／Ｌ，ＮＯ３−：１ｍｇ／Ｌ，ＳＯ４２−：１５ｍｇ／Ｌ）であれば、吸着効率や脱着効率に特に影響を及ぼすものではないが、燐酸イオンが存在すると、吸着効率及び脱着効率が低下するおそれがある。このため、被処理水中の燐酸イオンは、カルシウム化合物による凝集沈殿処理等により予め除去しておくことが好ましい。特に、被処理水中の燐酸イオンは５ｍｇ／Ｌ以下であることが好ましい。
【００３８】
前述の如く、フッ素、ホウ素、ヒ素には各々吸着に好適なｐＨ範囲が存在するが、被処理水中にフッ素、ホウ素、ヒ素が混在する場合にも、順次ｐＨ調整を行って吸着処理を繰り返すことにより、これらをすべて吸着除去することができる。例えば、被処理水をまずｐＨ３〜４程度に調整して本発明の吸着材と接触させると、フッ素及びヒ素を吸着除去することができる。その後、被処理水のｐＨを７〜９に調整して本発明の吸着材と接触させることにより、ホウ素及びヒ素を吸着除去することができる。
【実施例】
【００３９】
以下に実施例及び比較例を挙げて本発明をより具体的に説明する。
【００４０】
実施例１〜３
フッ素イオンを１０．０ｍｇ−Ｆ／Ｌ含む電子産業排水を、塩酸を用いてｐＨ３に調整した後、ビーカーに１Ｌ採り、２０重量％塩化ランタン水溶液を用いて、前述の含浸法にてランタン換算量としてベントナイトに対して約５重量％の酸化ランタンを担持した本発明の吸着材（平均粒径１０μｍ，比重２．７ｇ／ｃｍ２）を表１に示す量投入し、マグネチックスターラーで１６時間撹拌した。その後、固液分離を行い、得られた処理水のフッ素濃度を測定し、この結果からフッ素吸着量と吸着容量を求め、結果を表１に示した。
【００４１】
また、固液分離により得られた吸着材をｐＨ７の水よりなる脱着液１００ｍＬ中で１６時間撹拌した後、脱着液中のフッ素濃度を測定することにより、フッ素脱着量と吸着材中のフッ素残存量を求め、結果を表１に示した。
【００４２】
【表１】
0004810792.tif 000002
【００４３】
上記実施例１〜３で得られた結果から、フッ素吸着等温線（被処理水中のフッ素濃度又は脱着液中のフッ素濃度とフッ素吸着容量又はフッ素残存量との関係）を作成すると図１に示す如く、ｐＨ３では高いフッ素吸着容量が得られ、ｐＨ７では低下する。従って、ｐＨを変えることでフッ素の吸脱着を良好に行うことができることが分かる。
【００４４】
実施例４〜６
ホウ酸（Ｈ３ＢＯ３）を２０．０ｍｇ−Ｂ／Ｌ含む産業排水をｐＨ７に調整した後、ビーカーに１Ｌ採り、実施例１で用いたのと同様のランタン／ベントナイト吸着材を表２に示す量投入し、マグネチックスターラーで１６時間撹拌した。その後、固液分離を行い、得られた処理水のホウ素濃度を測定し、この結果からホウ素吸着量と吸着容量を求め、結果を表２に示した。
【００４５】
また、固液分離により得られた吸着材をｐＨ５に調整した弱酸性水よりなる脱着液１００ｍＬ中で１６時間撹拌した後、脱着液中のホウ素濃度を測定することにより、ホウ素脱着量と吸着材中のホウ素残存量を求め、結果を表２に示した。
【００４６】
【表２】
0004810792.tif 000003
【００４７】
上記実施例４〜６より、ｐＨを変えることでホウ素の吸脱着を良好に行うことができることが分かる。
【００４８】
実施例７〜９
ホウ酸（Ｈ３ＢＯ３）を５．０ｍｇ−Ｂ／Ｌ添加した市水をｐＨ７に調整した後、ビーカーに１Ｌ採り、実施例１で用いたと同様のランタン／ベントナイト吸着材を表３に示す量投入し、マグネチックスターラーで１６時間撹拌した。その後、固液分離を行い、得られた処理水のホウ素濃度を測定し、この結果からホウ素吸着量と吸着容量を求め、結果を表３に示した。
【００４９】
また、固液分離により得られた吸着材をｐＨ５に調整した弱酸性水よりなる脱着液１００ｍＬ中で１６時間撹拌した後、脱着液中のホウ素濃度を測定することにより、ホウ素脱着量と吸着材中のホウ素残存量を求め、結果を表３に示した。
【００５０】
【表３】
0004810792.tif 000004
【００５１】
上記実施例７〜９より、ホウ素濃度５．０ｍｇ／Ｌの被処理水であっても、ｐＨを変えることでホウ素の吸脱着を良好に行うことができることが分かる。
【００５２】
実施例１０〜１２
ヒ酸（Ｈ３ＡｓＯ４）を５．０ｍｇ−Ａｓ／Ｌ添加した市水をｐＨ９に調整した後、ビーカーに１Ｌ採り、実施例１で用いたと同様のランタン／ベントナイト吸着材を表４に示す量投入し、マグネチックスターラーで１６時間撹拌した。その後、固液分離を行い、得られた処理水のヒ素濃度を測定し、この結果からヒ素吸着量と吸着容量を求め、結果を表４に示した。
【００５３】
また、固液分離により得られた吸着材をｐＨ１２に調整した水よりなる脱着液１００ｍＬ中で１６時間撹拌した後、脱着液中のヒ素濃度を測定することにより、ヒ素脱着量と吸着材中のヒ素残存量を求め、結果を表４に示した。
【００５４】
【表４】
0004810792.tif 000005
【００５５】
上記実施例１０〜１２より、本発明の吸着材により、ヒ素を低濃度にまで吸着除去し、また、吸着材の再生も行えることが分かる。
【００５６】
実施例１３
実施例１において、吸着材の添加量を１．０ｇとしたこと以外は同様にして吸着処理を行い、同様に処理水フッ素濃度、及び吸着容量を調べ、結果を表５に示した。
【００５７】
実施例１４，１５
実施例１３において、ランタン化合物の代りに、セリウム化合物（実施例１４）、イットリウム化合物（実施例１５）を各々酸化物として担持した吸着材を用いたこと以外は同様にして吸着処理を行い、同様に処理水フッ素濃度、及び吸着容量を調べ、結果を表５に示した。
【００５８】
【表５】
0004810792.tif 000006
【００５９】
上記実施例１３〜１５より明らかなように、セリウム化合物やイットリウム化合物を担持した吸着材も優れた吸着性能を示し、特にセリウムを担持した吸着材は高い吸着容量が得られた。
【００６０】
しかし、コスト面では、ランタン化合物の価格はセリウム、イットリウム化合物の約１／２であるため、処理コストの面ではランタン化合物を用いることが好ましい。
【００６１】
実施例１６、比較例１
実施例１〜３において、ランタン／ベントナイト吸着材の添加量を種々変えて吸着処理を行い、処理水のフッ素濃度からフッ素吸着容量を求め、これらの結果から作成したフッ素吸着等温線を図２に示した（実施例１６）。
【００６２】
また、吸着材として、セリウムをアルミナ担体に担持した吸着材（アルミナに対するセリウム担持量約５重量％）を用いたこと以外は上記と同様にして作成したフッ素吸着等温線を図２に併記した。
【００６３】
図２より、担体としてアルミナを用いたものに比べて、ベントナイトを用いた本発明の吸着材は、高い吸着容量が得られることが分かる。
【００６４】
実施例１７〜１９
フッ素イオンを２８ｍｇ−Ｆ／Ｌを含む調整市水をｐＨ３に調整した後、ビーカーに３００ｍＬ採り、実施例１で用いたランタン／ベントナイト吸着材を１ｇ添加し、吸着時の温度を変化させて１６時間攪拌した。その後、固液分離を行い、処理水のフッ素濃度を測定し、この結果から、フッ素吸着容量を求め、結果を表６に示した。
【００６５】
表６より、吸着温度を高くすることにより、処理水フッ素濃度は低下し、吸着容量が増大することが分かる。即ち、高い温度で吸着を行い、低い温度で脱着を行うことにより、フッ素の吸脱着を良好に行うことができることが分かる。
【００６６】
【表６】
0004810792.tif 000007
【図面の簡単な説明】
【００６７】
【図１】実施例１〜３で得られたフッ素吸着等温線を示すグラフである。
【図２】実施例１６及び比較例１で得られたフッ素吸着等温線を示すグラフである。
【図１】
0004810792.tif 000008
【図２】
0004810792.tif 000009